Brevet FR2675414A1 — publié le 19921023

L'invention est relative à un procédé de réa- lisation de tôles plaquées tricouches à haute résistance à l'usure et à bonne planéité utilisées notamment pour fabriquer des pièces tolérancées, c'est-à-dire dont certaines dimensions doivent rester entre des limites bien définies. Le plus souvent, les équipements soumis à des phénomènes d'abrasion sont utilisés jusqu'à usure complète de certaines pièces; ces pièces sont alors changées Dans certaines applications cependant, les pièces soumises à l'usure doivent respecter certaines tolérances dimension- nelles; c'est le cas par exemple des moules à parpaings en-béton Pour ces applications, les pièces sont changées avant usure totale, il n'est donc pas utile qu'elles soient très résistantes à l'abrasion sur toute leur épaisseur, par contre elles doivent être très résistantes à l'usure sur chacune de leurs faces et sur une certaine profondeur. Pour réaliser ces pièces, plusieurs techniques existent qui présentent chacune des inconvénients On peut réaliser ces pièces en un acier résistant à l'abrasion dans toute sa masse, mais un tel acier est en général fragile et peu soudable; il est d'autant plus fragile et peu soudable que sa résistance à l'abrasion est élevée. On peut aussi, et c'est ce qui est fait cou- ramment pour les moules à parpaings, réaliser les pièces en un acier de cémentation ou de carbonitruration facile à mettre en oeuvre, puis cémenter ou carbonitrurer les ensembles ainsi obtenus Cette technique présente trois inconvénients: elle est coûteuse, elle n'est pas très commode pour les ensembles de grande dimension, elle induit des déformations parfois inac- ceptables. On peut enfin utiliser des tôles plaquées tricouches composées d 'une couche interne relativement ductile et soudable et de deux couches externes résistant à l'usure Deux techniques existent qui présentent chacune des inconvénients: on peut obtenir ces tôles par normalisation, mais pour des raisons de coût d'éléments d'alliage et de niveau de ténacité, la dureté maximale obtenue est limitée à environ 400 HB en pratique, ce qui conduit à une résis- tance à l'usure relativement modérée (Sauf pour les épaisseurs minces pour lesquelles on peut envisager une trempe à l'air), on peut obtenir ces tôles par trempe à l'eau en utilisant pour les couches externes un acier à forte teneur en carbone, on obtient ainsi de très hautes duretés et une bonne résistance à l'abrasion, mais ces tôles ne sont pas planes et ce, d'autant moins que la tenue à l'abrasion est élevée; ce manque de planéité est très gênant pour la réalisation de pièces tolérancées Le planage ultérieur des tôles risque d'aboutir à des fissu- rations importantes et de toutes façons génère des contraintes internes inacceptables en service. Le but de la présente invention est de proposer un procédé de réalisation de tôles plaquées tricouches à très haute résistance à l'abrasion, bien planes et aptes à réaliser des pièces tolérancées. L'objet de la présente invention est un procédé de réalisation de tôles plaquées tricouches à haute résistance à l'usure et à bonne planéité utilisées no- tamment pour fabriquer des pièces tolérancées, dans le- quel: on réalise par placage de tôles en position superposée une tôle composite tricouche dont la couche centrale est constituée d'un acier faiblement allié ayant une teneur pondérale en carbone inférieure à 0, 25 % et un carbone équivalent inférieur à 0,5 %, et dont les couches externes sont constituées d'un acier contenant au moins 0,3 % de carbone et au moins 1 % d'éléments carburigènes, on effectue une trempe telle que le refroi- dissement soit très rapide au-dessus du points Mg des couches externes et beaucoup plus lent ensuite. Le carbone équivalent dans l'acier de la couche centrale est déterminé par la relation suivante: Mn Cr + Mo Ni + Cu + V Ceq = C -+ + 6 5 15 Le carbone équivalent qui doit être inférieur à 0,5 % est, de manière préférentielle, inférieur à 0,25 %. La teneur en carbone qui doit être inférieure à 0,25 * est, de manière préférentielle, inférieure à 0,15 %. L'acier de la couche centrale ainsi défini présente une bonne soudabilité. De préférence, les éléments carburigènes des couches externes sont principalement constitués par du chrome et du molybdène, et la somme des teneurs pondérales en chrome et molybdène Cr + Mo est de préférence supé- rieure à 1 %. La trempe est une trempe à l'air ou préféren- tiellement une trempe à l'huile Dans ce dernier cas cette trempe est faite de préférence dans une machine de trempe sous presse. La teneur en carbone et en éléments d'alliage des couches externes est suffisante pour qu'on obtienne après trempe une structure en grande partie martensitique et une dureté Brinell supérieure à 450 HB et de préférence supérieure à 600 HB. L'invention est également relative à une tôle plaquée tricouche réalisée à l'aide du procédé objet de l'invention; dans cette tôle, la structure des couches externes est de la martensite avec une fine précipitation de carbures La dureté des couches externes peut atteindre environ 800 Vickers La planéité d'une telle tôle est définie par une flèche inférieure à 3 mm/m. L'invention va maintenant être décrite plus en détail. Pour réaliser les tôles plaquées tricouches selon l'invention on plaque par des moyens connus en eux- mêmes trois couches d'acier: une couche centrale composée d'un acier faiblement allié classique tel qu'un acier au carbone- manganèse ayant une teneur pondérale en carbone inférieure à 0,25 % et un carbone équivalent inférieur à 0,5 %, deux couches externes composées d'un acier contenant au moins 0,3 % de carbone et au moins 1 % d'éléments carburigènes, puis on réalise une trempe de cette tôle plaquée de façon telle que: le refroidissement soit très rapide dans le domaine de formation des constituants ferritiques doux (e > 450 'C) ou même jusqu'au point M des couches externes, le refroidissement soit plus lent une fois la transformation martensitique amorcée. Cette vitesse de refroidissement lente, conjoin- tement à la présence d'éléments carburigènes permet la formation d'une structure martensitique accompagnée d'une fine précipitation de carbures simultanément à la trans- formation progressive d'austénite en martensite. Cette fine précipitation de carbure à un double avantage: à dureté égale, elle augmente la résistance à l'abrasion; ce phénomène a déjà été décrit, à résistance à l'abrasion égale, elle appau- vrit en carbone la matrice martensitique ce qui diminue la dilatation engendrée par la transformation martensitique et ainsi, diminue les déformations au cours de la trempe. D'autre part, la vitesse de refroidissement ralentie du métal dans le domaine de transformation martensitique offre d'autres avantages pratiques pour l'utilisation: 1) elle permet une meilleure relaxation des contraintes générées par la transformation martensitique progressive, 2) elle accroît la teneur en austénite rési- duelle d'o une réduction de la limite d'élasticité, ce qui participe également à abaisser le niveau de contraintes internes. Il en résulte une contribution supplémentaire à la bonne planéité et à la stabilité de celle-ci lors des découpages des pièces dans les tôles. Les éléments carburigènes peuvent être du chrome ou du molybène; on utilise ainsi des aciers dont les teneurs en ces éléments sont de préférence telles que: Cr + Mo > 1 %. Mais cela n'empêche nullement de prévoir d'au- tres éléments d'alliage tels que Mn, Ni, B, etc pour augmenter la trempabilité ou la ténacité et d'autres éléments susceptibles de former des carbures tels que V, Nb, Ti,. Si l'épaisseur n'est pas trop élevée et les couches externes suffisamment trempantes pour assurer une autotrempe martensitique, la trempe peut simplement être faite à l'air En effet, en épaisseur mince, une trempe à l'air conduit à un refroidissement rapide à haute tempé- rature et à un refroidissement beaucoup plus lent à basse température. De manière générale, on préfère à la trempe à l'air une trempe à l'huile qui elle aussi conduit à un refroidissement rapide à haute température et à un re- froidissement beaucoup plus lent à basse température mais permet de réduire le recours aux éléments d'alliage trempants coûteux et d'accéder aux épaisseurs d'intérêt pratique (e > 5 mm). Avantageusement, cette trempe à l'huile est faite dans une machine de trempe sous presse, ce qui améliore la planéité. On obtient ainsi des tôles plaquées tricouches dont la planéité correspond à des flèches inférieures à 3 mm/m, ce qui est très satisfaisant pour réaliser des pièces tolérancées. On a constaté qu'une trempe à l'eau, même suivie d'un revenu ne permettait pas d'obtenir de tels résultats. En effet, la trempe à l'eau conduit à un refroidissement très rapide aussi bien à haute qu'à basse température; la précipitation différée de carbures, éventuellement obtenue au cours du revenu à température relativement élevée, se révèle, de façon inattendue, moins efficace en terme de résistance à l'abrasion. Par ailleurs, la planéité reste très mauvaise. Enfin, l'absence de la faible teneur en austé- nite résiduelle après trempe à l'eau suivie ou non de revenu prive des avantages décrits liés à la présence d'austénite résiduelle. A titre d'exemple non limitatif, on a réalisé par trempe à l'huile sous presse des tôles dont la couche centrale avait la composition suivante C = 0,2 % Si = 0,25 % Mn = 1,1 % la composition chimique des couches externes était: C = 0,7 % Si = 0,25 % Mn = 0,7 % Ni = 1,3 % Cr = 1,1 % Mo = 0,07 %. La couche externe avait une dureté d'environ 800 Vickers et une structure martensitique avec de fins précipités de carbures de chrome et de molybdène, d'o une excellente tenue à l'abrasion. La planéité de ces tôles était caractérisée par une flèche inférieure à 3 mm/m, d'o une bonne aptitude à réaliser des pièces tolérancées. Enfin, la couche interne étant peu chargée en carbone et en éléments d'alliage, après "délardage", c'est-à-dire après enlèvement des couches de placage dans la zone de soudage, ces tôles sont facilement soudables. Pour réaliser des pièces à l'aide de ces tôles, on découpe les pièces soit au chalumeau à gaz, soit au chalumeau à plasma, soit au laser Le découpage au laser a l'avantage de ne pas adoucir les couches dures au voisi- nage de la ligne de coupe. REVENDICATIONS 1. Procédé de réalisation de tôles plaquées tricouches ayant une haute résistance à l'usure et une bonne planéité utilisées notamment pour fabriquer des piè- ces tolérancées, caractérisé en ce que: on réalise par placage de tôles superposées une tôle composite tricouche dont la couche centrale est constituée d'un acier faiblement allié ayant une teneur pondérale en carbone inférieure à 0,25 % et un carbone équivalent inférieur à 0,5 % et dont les couches externes sont constituées d'un acier contenant au moins 0,3 % de carbone et au moins 1 % d'éléments carburigènes, on effectue une trempe telle que le refroi- dissement soit très rapide au-dessus du point M, des couches externes et beaucoup plus lent ensuite. 2. Procédé suivant la revendication 1, carac- térisé par le fait que la teneur en carbone de l'acier de la couche centrale est inférieure à 0,15 * et le carbone équivalent inférieur à 0,25 *. 3 Procédé selon l'une quelconque des reven- dications 1 et 2, caractérisé en ce que les éléments carburigènes dans les couches externes sont principalement constituées par du chrome et du molybdène et que la teneur totale en chrome et en molybdène est supérieure à 1 %. 4 Procédé selon l'une quelconque des reven- dications 1, 2 et 3, caractérisé en ce que la trempe est une trempe à l'air. 5. Procédé selon l'une quelconque des reven- dications 1, 2 et 3, caractérisé en ce que la trempe est une trempe à l'huile. 6. Procédé selon la revendication 5, caracté- risé en ce que la trempe est faite dans une machine de trempe sous presse. 7. Tôle plaquée tricouche réalisée à l'aide du procédé selon l'une quelconque des revendications 1 à 6 caractérisée en ce que la structure des couches externes est de la martensite avec une fine précipitation de carbures. 8. Tôle plaquée selon la revendication 7, caractérisée par le fait que la dureté Brinell des couches externes est supérieure à 450 HB et de préférence à 600 HB. 9. Tôle plaquée selon la revendication 7, caractérisée en ce que la dureté des couches externes est d'environ 800 Vickers. 10. Tôle plaquée selon l'une quelconque des revendications 7, 8 et 9, caractérisée en ce que sa planéité est définie par une flèche inférieure à 3 mm/m.